(57)【要約】  エレクトロクロミックデバイスは、１つ以上の難燃剤を含む。【選択図】図１
2019515335.tif 000002
【特許請求の範囲】
【請求項１】
１つ以上の難燃剤を含む、エレクトロクロミックデバイス。
【請求項２】
前記１つ以上の難燃剤の各々は、難燃共溶媒、エレクトロクロミック媒体難燃添加剤、難燃ゲルマトリックス材料、および封止部材難燃添加剤からなる群から独立して選択される、請求項１に記載のエレクトロクロミックデバイス。
【請求項３】
フッ素化カーボネート、イオン液体、またはそれらのいずれか２つ以上の組み合わせを含む難燃共溶媒を含む、請求項２に記載のエレクトロクロミックデバイス。
【請求項４】
前記フッ素化カーボネートは、２−フルオロエチレンカーボネート（ＦＥＣ）、ビス（２，２，２−トリフルオロエチル）カーボネート、３，３，３−トリフルオロプロピレンカーボネート、またはそれらのいずれか２つ以上の組み合わせを含む、請求項３に記載のエレクトロクロミックデバイス。
【請求項５】
前記イオン液体は、１−ブチル−２，３−ジメチルイミダゾリウムテトラフルオロボラート、４−メチル−１−ブチルピリジニウムビス（トリフルオロメチルスルホニル）イミド、１−エチル−３−メチルイミダゾリウムビス（トリフルオロメチルスルホニル）イミドまたはそれらのいずれか２つ以上の組み合わせを含む、請求項３に記載のエレクトロクロミックデバイス。
【請求項６】
リン酸化合物、環状および高分子ホスファゼン化合物、ホスファゼン塩基、フッ素化エステル、フッ素化エーテル、フッ素化電解質塩、またはそれらのいずれか２つ以上の組み合わせを含むエレクトロクロミック媒体難燃添加剤を含む、請求項２に記載のエレクトロクロミックデバイス。
【請求項７】
前記リン酸化合物を含み、前記リン酸化合物は、リン酸トリブチル、リン酸ジフェニルオクチル、リン酸トリフェニル、リン酸トリエチル、リン酸トリクレジル、リン酸トリキシレニル、リン酸トリス（２−ブトキシエチル）、またはそれらのいずれか２つ以上の組み合わせを含む、請求項６に記載のエレクトロクロミックデバイス。
【請求項８】
前記環状または高分子ホスファゼン化合物を含み、前記環状および高分子ホスファゼン化合物は、２，２，４，４，６，６−ヘキサヒドロ−２，２，４，４，６，６−ヘキサキス（ｐ−トリルオキシ）トリアザトリホスホリン、ポリ（ビス（フェノキシ）ホスファジン）（ｐｈｏｓｐｈａｚｉｎｅ）、ポリ（ビス（エトキシ）ホスファゼン）、  ポリ（ビス（２，２，２−トリフルオロエトキシ）ホスファゼン）、ポリ（ビス（４−（エトキシカルボニル）フェノキシ）ホスファゼン、またはそれらのいずれか２つ以上の組み合わせを含む、請求項６に記載のエレクトロクロミックデバイス。
【請求項９】
前記ホスファゼン塩基を含み、前記ホスファゼン塩基は、ｔｅｒｔ−ブチルイミノ−トリ（ピロリジノ）ホスホラン、ｔｅｒｔ−オクチルイミノ−トリス（ジメチルアミノ）ホスホラン、またはそれらのいずれか２つ以上の組み合わせを含む、請求項６に記載のエレクトロクロミックデバイス。
【請求項１０】
前記フッ素化エステルを含み、前記フッ素化エステルは、ペルフルオロオクタン酸メチル、テトラフルオロブタン二酸ジメチル、ヘキサフルオログルタル酸ジメチル、オクタフルオロアジピン酸ジメチル、ヘプタフルオロ酪酸エチル、またはそれらのいずれか２つ以上の組み合わせを含む、請求項６に記載のエレクトロクロミックデバイス。
【請求項１１】
前記フッ素化エーテルを含み、前記フッ素化エーテルは、１，１，１，２，２，３，３−ヘプタフルオロ−３−メトキシプロパン、エトキシノナフルオロブタン、１，１，１，２，２，３，４，５，５，５−デカフルオロ−３−メトキシ−４−（トリフルオロメチル）ペンタン、またはそれらのいずれか２つ以上の組み合わせを含む、請求項６に記載のエレクトロクロミックデバイス。
【請求項１２】
前記フッ素化電解質塩を含み、前記フッ素化電解質塩は、ヘキサフルオロリン酸テトラエチルアンモニウム、ヘキサフルオロリン酸リチウム、ビス（トリフルオロメタンスルホニル）イミドリチウム、ヘキサフルオロリン酸テトラブチルアンモニウム、テトラエチルアンモニウムテトラフルオロボレートまたはそれらのいずれか２つ以上の組み合わせを含む、請求項６に記載のエレクトロクロミックデバイス。
【請求項１３】
架橋剤で架橋されたフッ素化ポリ（エチレングリコール）を含む難燃ゲルマトリックス材料を含む、請求項２に記載のエレクトロクロミックデバイス。
【請求項１４】
前記フッ素化ポリ（エチレングリコール）は、１Ｈ，１Ｈ，８Ｈ，８Ｈ−ペルフルオロ−３，６−ジオキサオクタン−１，８−ジオールを含む、請求項１３に記載のエレクトロクロミックデバイス。
【請求項１５】
前記架橋剤は、脂肪族または芳香族ポリイソシアネートを含む、請求項１３または請求項１４に記載のエレクトロクロミックデバイス。
【請求項１６】
前記ポリイソシアネートは、ＨＤＴ（ヘキサメチレンジイソシアネートの三量体）、ポリメチレンポリフェニルイソシアネート、トルエンジイソシアネート、メチレンジフェニルジイソシアネート、またはそれらのいずれか２つ以上の組み合わせを含む、請求項１５に記載のエレクトロクロミックデバイス。
【請求項１７】
金属水酸化物、ポリリン酸メラミン、ジアルキルホスフィナートの金属塩、芳香族ホスフェート、またはそれらのいずれか２つ以上の組み合わせを含む封止部材難燃添加剤を含む、請求項２に記載のエレクトロクロミックデバイス。
【請求項１８】
前記金属水酸化物は、水酸化アルミニウム、水酸化マグネシウム又はそれらの混合物を含む、請求項１７に記載のエレクトロクロミックデバイス。
【請求項１９】
前記ジアルキルホスフィナートの金属塩は、アルミニウムジエチルホスフィナートを含む、請求項１７に記載のエレクトロクロミックデバイス。
【請求項２０】
前記芳香族ホスフェートは、リン酸トリフェニル、架橋芳香族ジフェニルホスフェート又はそれらの混合物を含む、請求項１７に記載のエレクトロクロミックデバイス。
【請求項２１】
少なくとも１つの陰極電気活性材料を含むエレクトロクロミック媒体と、
第一の基材の第一の導電性表面、第二の基材の第二の導電性表面、および前記第一の基材を前記第二の基材に結合する封止部材によって画定されたチャンバーと、をさらに備え、
前記エレクトロクロミック媒体が前記チャンバー内に配置されている、請求項１〜２０のいずれか１項に記載のエレクトロクロミックデバイス。
【請求項２２】
少なくとも１種の陽極電気活性材料を更に含む、請求項２１に記載のエレクトロクロミックデバイス。
【請求項２３】
少なくとも１種の溶媒、少なくとも１種の架橋ゲルマトリックス、又はそれらの２以上の任意の組み合わせを更に含む、請求項２１又は２２に記載のエレクトロクロミックデバイス。
【請求項２４】
１つ以上の難燃剤は前記エレクトロクロミック媒体内に位置する、請求項２１〜２３のいずれか１項に記載のエレクトロクロミックデバイス。
【請求項２５】
前記封止部材はエポキシ封止部材である、請求項２１〜２４のいずれか１項に記載のエレクトロクロミックデバイス。
【請求項２６】
１つ以上の難燃剤が前記エポキシ封止部材に位置する、請求項２５に記載のエレクトロクロミックデバイス。
【請求項２７】
少なくとも１つの陰極電気活性材料と１つ以上の難燃剤を含有するエレクトロクロミック媒体と、
第一の基材の第一の導電性表面、第二の基材の第二の導電性表面、および第一の基材を第二の基材に連結する封止部材によって画定されたチャンバーと
を備え、
エレクトロクロミック媒体がチャンバー内に配置されている、エレクトロクロミック航空機透明性。
【請求項２８】
少なくとも１つの陽極電気活性材料を更に含む、請求項２７に記載のエレクトロクロミック航空機透明性。
【請求項２９】
少なくとも１種の溶媒、少なくとも１種の架橋ゲルマトリックス、又はそれらの２以上の任意の組み合わせを更に含む、請求項２７又は２８に記載のエレクトロクロミック航空機透明性。
【請求項３０】
１つ以上の難燃剤が前記エレクトロクロミック媒体内に位置する、請求項２７〜２９のいずれか１項に記載のエレクトロクロミック航空機透明性。
【請求項３１】
前記封止剤はエポキシ封止剤である、請求項２７〜３０のいずれか１項に記載のエレクトロクロミック航空機透明性。
【請求項３２】
１つ以上の難燃剤が前記エポキシ封止部材に位置する、請求項３１に記載のエレクトロクロミック航空機透明性。
【請求項３３】
１つ以上の難燃剤が前記エポキシ封止部材内に位置する、請求項３１に記載のエレクトロクロミック航空機透明性。
【発明の詳細な説明】
【技術分野】
【０００１】
関連出願の相互参照
本出願は、２０１６年４月２２日出願の米国仮特許出願第６２／３２６，３６９号（これはあらゆる全ての目的について参照によりその全体を本明細書に組み込む）の利益を主張する。
【０００２】
本技術は、概してエレクトロクロミックデバイスおよびこれらのデバイスを組み込む装置に関する。より詳細には、本技術は、これらのデバイスの難燃性の向上に関する。より具体的には、本技術は、エレクトロクロミック媒体および／または封止部材の難燃性の向上に関する。
【発明の概要】
【０００３】
一態様では、１つ以上の難燃剤を含有するエレクトロクロミックデバイスが提供される。一部の実施形態では、１つ以上の難燃剤の各々は、難燃共溶媒、エレクトロクロミック媒体難燃添加剤、難燃ゲルマトリックス材料、および封止部材難燃添加剤からなる群から独立して選択される。一部の実施形態では、エレクトロクロミックデバイスは、フッ素化カーボネート、イオン液体、またはこれらの任意の組み合わせを含む難燃共溶媒を含有する。一部の実施形態では、フッ素化カーボネートは、２−フルオロエチレンカーボネート（ＦＥＣ）、ビス（２，２，２−トリフルオロエチル）カーボネート、３，３，３‐トリフルオロプロピレンカーボネート、またはそれらの任意の組み合わせを含む。一部の実施形態では、イオン液体は、１−ブチル−２，３−ジメチルイミダゾリウムテトラフルオロボラート、４−メチル−１−ブチルピリジニウムビス（トリフルオロメチルスルホニル）イミド、１−エチル−３−メチルイミダゾリウムビス（トリフルオロメチルスルホニル）イミドまたはそれらの任意の組み合わせを含む。一部の実施形態では、エレクトロクロミックデバイスは、リン酸化合物、環状および高分子ホスファゼン化合物、ホスファゼン塩基、フッ素化エステル、フッ素化エーテル、フッ素化電解質塩、またはそれらのいずれか２つ以上の組み合わせを含むエレクトロクロミック媒体難燃添加剤を含有する。一部の実施形態では、エレクトロクロミックデバイスはリン酸化合物を含有し、リン酸化合物は、リン酸トリブチル、リン酸ジフェニルオクチル、リン酸トリフェニル、リン酸トリエチル、リン酸トリエチル、リン酸トリクレジル、リン酸トリキシレニル、リン酸トリス（２−ブトキシエチル）、またはそれらのいずれか２つ以上の組み合わせを含む。一部の実施形態では、エレクトロクロミックデバイスは環状または高分子ホスファゼン化合物を含有し、環状および高分子ホスファゼン化合物は、２，２，４，４，６，６−ヘキサヒドロ−２，２，４，４，６，６−ヘキサキス（ｐ−トリルオキシ）トリアザトリホスホリン、ポリ（ビス（フェノキシ）ホスファゼン）、ポリ（ビス（エトキシ）ホスファゼン）、ポリ（ビス（２，２，２−トリフルオロエトキシ）ホスファゼン）、ポリ（ビス（４−（エトキシカルボニル）フェノキシ）ホスファゼン、またはそれらのいずれか２つ以上の組み合わせを含む。一部の実施形態では、エレクトロクロミックデバイスはホスファゼン塩基を含有し、ホスファゼン塩基は、ｔｅｒｔ−ブチルイミノ−トリ（ピロリジノ）ホスホラン、ｔｅｒｔ−オクチルイミノ−トリス（ジメチルアミノ）ホスホラン、またはそれらの組み合わせを含む。一部の実施形態では、エレクトロクロミックデバイスはフッ素化エステルを含有し、フッ素化エステルは、ペルフルオロオクタン酸メチル、テトラフルオロブタン二酸ジメチル（テトラフルオロコハク酸ジメチル）、ヘキサフルオログルタル酸ジメチル、オクタフルオロアジピン酸ジメチル、ヘプタフルオロ酪酸エチル、またはそれらのいずれか２つ以上の組み合わせを含む。一部の実施形態では、エレクトロクロミックデバイスはフッ素化エーテルを含有し、フッ素化エーテルは、１，１，１，２，２，３，３−ヘプタフルオロ−３−メトキシプロパン、エトキシノナフルオロブタン，１，１，１，２，２，３，４，５，５，５−デカフルオロ−３−メトキシ−４−（トリフルオロメチル）ペンタン、またはそれらの任意の組み合わせを含む。一部の実施形態では、エレクトロクロミックデバイスはフッ素化電解質塩を含有し、フッ素化電解質塩は、ヘキサフルオロリン酸テトラブチルアンモニウム、ヘキサフルオロリン酸リチウム、ビス（トリフルオロメタンスルホニル）イミドリチウム、ヘキサフルオロリン酸テトラブチルアンモニウム、テトラエチルアンモニウムテトラフルオロボレートまたはそれらのいずれか２つ以上の組み合わせを含む。一部の実施形態では、エレクトロクロミックデバイスは、架橋剤で架橋されたフッ素化ポリ（エチレングリコール）を含む難燃ゲルマトリックス材料を含有する。別の実施形態では、フッ素化ポリ（エチレングリコール）は、１Ｈ，１Ｈ，８Ｈ，８Ｈ−ペルフルオロ−３，６−ジオキサオクタン−１，８−ジオールを含む。一部の実施形態では、架橋剤は脂肪族または芳香族ポリイソシアネートを含む。一部の実施形態では、ポリイソシアネートは、ＨＤＴ（ヘキサメチレンジイソシアナートの三量体）、ｐ−ＭＤＩ（ポリメチレンポリフェニルイソシアネート）、ＴＤＩ（トルエンジイソシアネート）、ＭＤＩ（メチレンジフェニルジイソシアネート）、またはそれらのいずれか２つ以上の組み合わせを含む。一部の実施形態では、封止部材難燃添加剤は、金属水酸化物、ポリリン酸メラミン、ジアルキルホスフィナートの金属塩、芳香族ホスフェート、またはそれらのいずれか２つ以上の組み合わせ含む。一部の実施形態では、金属水酸化物は、水酸化アルミニウム、水酸化マグネシウム、またはそれらの組み合わせを含む。一部の実施形態では、ジアルキルホスフィナートの金属塩は、アルミニウムジエチルホスフィナートを含む。一部の実施形態では、芳香族ホスフェートは、リン酸トリフェニル、架橋芳香族ジフェニルホスフェート、またはそれらの組み合わせを含む。一部の実施形態では、エレクトロクロミックデバイスは、少なくとも１つの陰極電気活性材料を含むエレクトロクロミック媒体と、第一の基材の第一の導電性表面、第二の基材の第二の導電性表面、および第一の基材を第二の基材に連結する封止部材によって画定されたチャンバーとをさらに含み、エレクトロクロミック媒体はチャンバー内に配置されている。別の実施形態では、エレクトロクロミックデバイスは、少なくとも１つの陽極電気活性材料をさらに含む。一部の実施形態では、エレクトロクロミックデバイスは、少なくとも１つの溶媒、少なくとも１つの架橋ゲルマトリックス、またはそれらの任意の組み合わせをさらに含む。一部の実施形態では、封止部材はエポキシ封止部材である。一部の実施形態では、１つ以上の難燃剤は、エレクトロクロミック媒体内に位置する。一部の実施形態では、１つ以上の難燃剤はエポキシ封止部材に位置する。一部の実施形態では、１つ以上の難燃剤は、封止部材内に位置する。エレクトロクロミックデバイスにおいて、陰極電気活性材料と陽極電気活性材料のうちの少なくとも１つはエレクトロクロミックである。
【０００４】
別の態様では、少なくとも１つの陰極電気活性材料と１つ以上の難燃剤を含有するエレクトロクロミック媒体と、第一の基材の第一の導電性表面、第二の基材の第二の導電性表面、および第一の基材を第二の基材に連結する封止部材によって画定されたチャンバーとを備え、エレクトロクロミック媒体がチャンバー内に配置されている、エレクトロクロミック航空機透明性が提供される。一部の実施形態では、エレクトロクロミック航空機透明性は、少なくとも１つの陽極電気活性材料をさらに含有する。一部の実施形態では、エレクトロクロミック航空機透明性は、少なくとも１つの溶媒と、少なくとも１つの架橋ゲルマトリックス、またはそれらの任意の組み合わせをさらに含有する。一部の実施形態では、封止部材はエポキシ封止部材である。一部の実施形態では、１つ以上の難燃剤は、エレクトロクロミック媒体内に位置する。一部の実施形態では、１つ以上の難燃剤はエポキシ封止部材に位置する。一部の実施形態では、１つ以上の難燃剤は封止部材内に位置する。
【０００５】
本技術の追加の特徴、利点、および実施形態は、以下の詳細な記述、図面および特許請求の範囲の考慮から記載されうる。さらに、本開示の上記の発明の概要および以下の詳細な説明の両方は例示であり、特許請求する本開示の範囲をさらに限定することなくさらなる説明を提供することを意図している。
【０００６】
本開示は、添付図面とともに以下の詳細な説明から、より完全に理解される。
【図面の簡単な説明】
【０００７】
【図１】一実施形態によるエレクトロクロミックデバイスの概略断面図である。
【発明を実施するための形態】
【０００８】
種々の実施形態を以下に説明する。特定の実施形態が、本明細書に記載のより広い態様を総括または限定を意図するものではないことに留意されたい。特定の実施形態と共に説明する一態様は、必ずしも該実施形態に限定されるものではなく、任意の他の実施形態（複数可）において実行可能である。
【０００９】
本明細書で用いられる「約（ａｂｏｕｔ）」は、当業者によって理解され得るものであり、それが用いられる文脈に応じてある程度変動しうる。当業者にとって不明瞭な用語の使用がある場合、それが用いられる文脈を考慮して、「約（ａｂｏｕｔ）」は、特定の期間のプラスまたはマイナス１０％までを意味する。
【００１０】
用語「１つの（ａ）」、「１つの（ａｎ）」、「前記（ｔｈｅ）」及び要素を説明する文脈中（特に、以下の特許請求の範囲における文脈中）の類似する指示対象は、本明細書中で特に示したり、明らかに文脈と矛盾したりしない限り、単数及び複数の両方を包含するものと解釈される。本明細書の値の範囲の列記は、本明細書中で特に示さない限り、該範囲内の個々の値を個別に参照する簡略な方法として機能することが意図されるものであり、個々の値はそれぞれ本明細書に個別に記載されるものとして本明細書に組み込まれる。本明細書中で特に示したり、明らかに文脈と矛盾したりしない限り、本明細書に記載の全ての方法は、任意の適切な順序で実行可能である。本明細書中に提供される全ての例、または例示的語句（例えば、「など（ｓｕｃｈ  ａｓ）」の使用は、実施形態をよりよく示すことを意図するものにすぎず、特に記載のない限り、特許請求の範囲を限定しない。本明細書中のいずれの語句も、特許請求しない任意の要素を必須であると示すとは解釈されない。
【００１１】
エレクトロクロミックデバイスは、幅広い用途で使用可能であり、伝送または反射された光／熱を変調することができる。このようなデバイスは、ミラー、航空機透明性、建物、住宅または車両内部の窓、管状の光フィルタを含む建物用天窓、オフィスまたは部屋の間仕切りの窓、およびフォトグラフィック装置および光センサー用光フィルタを含む。エレクトロクロミックデバイスは一般的に、デバイス内に１つ以上の易燃性または可燃性の構成要素（例えば、溶媒、シール部材）を含有する。特に火災が発生しうるまたは発生した状況において、エレクトロクロミックデバイスの易燃性または燃焼性、または易燃性または燃焼性の可能性を軽減することにより、こうしたエレクトロクロミックデバイスの使用に関連する安全性への懸念が改善されうる。
【００１２】
一態様では、本明細書において、前述のエレクトロクロミックデバイスに比べて難燃性が向上したエレクトロクロミックデバイスが提供される。本明細書に記載されるエレクトロクロミックデバイスは、１つ以上の難燃剤を含有する。１つ以上の難燃剤は、エレクトロクロミック媒体内に、エポキシ封止部材に、封止部材内に、またはそれらのいずれか２つ以上の組み合わせで位置してもよい。一部の実施形態では、１つ以上の難燃剤はエレクトロクロミック媒体内に位置する。一部の実施形態では、１つ以上の難燃剤はエポキシ封止部材に位置する。別の実施形態では、１つ以上の難燃剤はエポキシ封止部材内に位置する。一部の実施形態では、１つ以上の難燃剤はエレクトロクロミック媒体内かつエポキシ封止部材内に位置する。
【００１３】
別の態様では、本明細書において、少なくとも１つの陰極電気活性材料と１つ以上の難燃剤を含有するエレクトロクロミック媒体と、第一の基材の第一の導電性表面、第二の基材の第二の導電性表面、および第一の基材を第二の基材に連結する封止部材によって画定されたチャンバーとを備え、エレクトロクロミック媒体がチャンバー内に配置されている、エレクトロクロミック航空機透明性が提供される。
【００１４】
別の態様では、本明細書において、少なくとも１つの陰極電気活性材料を含有するエレクトロクロミック媒体と、第一の基材の第一の導電性表面、第二の基材の第二の導電性表面、および第一の基材を第二の基材に連結する封止部材によって画定されたチャンバーとを備え、エレクトロクロミック媒体がチャンバー内に配置され、１つ以上の難燃剤がエレクトロクロミック媒体内かつ封止部材に位置する、エレクトロクロミック航空機透明性が提供される。
【００１５】
別の態様では、本明細書において、少なくとも１つの陰極電気活性材料を含有するエレクトロクロミック媒体と、第一の基材の第一の導電性表面、第二の基材の第二の導電性表面、および第一の基材を第二の基材に連結する封止部材によって画定されたチャンバーとを備え、エレクトロクロミック媒体がチャンバー内に配置され、１つ以上の難燃剤が封止部材に位置する、エレクトロクロミック航空機透明性が提供される。
【００１６】
別の態様では、本明細書において、少なくとも１つの陰極電気活性材料を含有するエレクトロクロミック媒体と、第一の基材の第一の導電性表面、第二の基材の第二の導電性表面、および第一の基材を第二の基材に連結する封止部材によって画定されたチャンバーとを備え、エレクトロクロミック媒体がチャンバー内に配置され、１つ以上の難燃剤がエレクトロクロミック媒体内かつ封止部材内に位置する、エレクトロクロミック航空機透明性が提供される。
【００１７】
例示的難燃剤には、限定されるものではないが、難燃共溶媒、エレクトロクロミック媒体難燃添加剤、難燃ゲルマトリックス材料およびシール部材難燃添加剤が含まれる。一部の実施形態では、１つ以上の難燃剤の各々は、難燃共溶媒、エレクトロクロミック媒体難燃添加剤、難燃ゲルマトリックス材料、およびシール部材難燃添加剤からなる群から独立して選択される。一部の実施形態では、１つ以上の難燃剤は難燃共溶媒を含む。一部の実施形態では、１つ以上の難燃剤はエレクトロクロミック媒体難燃添加剤を含む。一部の実施形態では、１つ以上の難燃剤は難燃ゲルマトリックス材料を含む。一部の実施形態では、１つ以上の難燃剤はシール部材難燃添加剤を含む。
【００１８】
例示的難燃共溶媒には、限定されるものではないが、フッ素化カーボネート、イオン液体、またはそれらの任意の組み合わせが含まれる。一部の実施形態では、フッ素化カーボネートは、２−フルオロエチレンカーボネート（ＦＥＣ）、ビス（２，２，２−トリフルオロエチル）カーボネート、３，３，３‐トリフルオロプロピレンカーボネート、またはそれらの任意の組み合わせを含む。一部の実施形態では、フッ素化カーボネートは、２−フルオロエチレンカーボネート（ＦＥＣ）を含む。一部の実施形態では、フッ素化カーボネートは、ビス（２，２，２−トリフルオロエチル）カーボネートを含む。一部の実施形態では、フッ素化カーボネートは、３，３，３−トリフルオロプロピレンカーボネートを含む。一部の実施形態では、イオン液体は、１−ブチル−２，３−ジメチルイミダゾリウムテトラフルオロボラート、４−メチル−１−ブチルピリジニウムビス（トリフルオロメチルスルホニル）イミド、１−エチル−３−メチルイミダゾリウムビス（トリフルオロメチルスルホニル）イミドまたはそれらの任意の組み合わせを含む。
【００１９】
例示的エレクトロクロミック媒体難燃添加剤には、限定されるものではないが、リン酸化合物、環状および高分子ホスファゼン化合物、ホスファゼン塩基、フッ素化エステル、フッ素化エーテル、フッ素化電解質塩、またはそれらのいずれか２つ以上の組み合わせが含まれる。一部の実施形態では、エレクトロクロミック媒体難燃添加剤は、リン酸化合物、環状および高分子ホスファゼン化合物、ホスファゼン塩基、フッ素化エステル、フッ素化エーテル、フッ素化電解質塩、またはそれらのいずれか２つ以上の組み合わせを含む。
【００２０】
一部の実施形態では、エレクトロクロミック媒体難燃添加剤は、リン酸化合物を含む。例示的リン酸化合物には、限定されるものではないが、リン酸トリブチル、リン酸ジフェニルオクチル、リン酸トリフエェニル、リン酸トリエチル、リン酸トリクレジル、リン酸トリキシレニル、リン酸トリス（２−ブトキシエチル）、またはそれらのいずれか２つ以上の組み合わせが含まれる。一部の実施形態では、リン酸化合物はリン酸トリブチルを含む。一部の実施形態では、リン酸化合物はリン酸ジフェニルオクチルを含む。一部の実施形態では、リン酸化合物はリン酸トリフェニルを含む。一部の実施形態では、リン酸化合物はリン酸トリエチルを含む。一部の実施形態では、リン酸化合物はリン酸トリクレジルを含む。一部の実施形態では、リン酸化合物はリン酸トリキシレニルを含む。一部の実施形態では、リン酸化合物はリン酸トリス（２−ブトキシエチル）を含む。
【００２１】
一部の実施形態では、エレクトロクロミック媒体難燃添加剤は、環状および高分子ホスファゼン化合物を含む。例示的環状および高分子ホスファゼン化合物には、限定されるものではないが、２，２，４，４，６，６−ヘキサヒドロ−２，２，４，４，６，６−ヘキサキス（ｐ−トリルオキシ）トリアザトリホスホリン、ポリ（ビス（フェノキシ）ホスファゼン）、  ポリ（ビス（エトキシ）ホスファゼン）、ポリ（ビス（２，２，２−トリフルオロエトキシ）ホスファゼン）、ポリ（ビス（４−（エトキシカルボニル）フェノキシ）ホスファゼン、またはそれらのいずれか２つ以上の組み合わせが含まれる。一部の実施形態では、環状および高分子ホスファゼン化合物は、２，２，４，４，６，６−ヘキサヒドロ−２，２，４，４，６，６−ヘキサキス（ｐ−トリルオキシ）トリアザトリホスホリンを含む。一部の実施形態では、環状および高分子ホスファゼン化合物は、ポリ（ビス（フェノキシ）ホスファゼン）を含む。一部の実施形態では、環状および高分子ホスファゼン化合物は、ポリ（ビス（エトキシ）ホスファゼン）を含む。一部の実施形態では、環状および高分子ホスファゼン化合物は、ポリ（ビス（２，２，２−トリフルオロエトキシ）ホスファゼン）を含む。一部の実施形態では、環状および高分子ホスファゼン化合物は、ポリ（ビス（４−（エトキシカルボニル）フェノキシ）ホスファゼンを含む。
【００２２】
本明細書で使用する場合、「２，２，４，４，６，６−ヘキサヒドロ−２，２，４，４，６，６−ヘキサキス（ｐ−トリルオキシ）トリアザトリホスホリン」は、以下の化学構造を有する化合物を表すものと理解される。
【化１】
2019515335.tif 000003
【００２３】
一部の実施形態では、エレクトロクロミック媒体難燃添加剤は、ホスファゼン塩基を含む。例示的ホスファゼン塩基には、限定されるものではないが、ｔｅｒｔ−ブチルイミノ−トリ（ピロリジノ）ホスホラン、ｔｅｒｔ−オクチルイミノ−トリス（ジメチルアミノ）ホスホラン、またはそれらの組み合わせが含まれる。一部の実施形態では、ホスファゼン塩基は、ｔｅｒｔ−ブチルイミノ−トリ（ピロリジノ）ホスホランを含む。一部の実施形態では、ホスファゼン塩基は、ｔｅｒｔ−オクチルイミノ−トリス（ジメチルアミノ）ホスホランを含む。
【００２４】
一部の実施形態では、エレクトロクロミック媒体難燃添加剤は、フッ素化エステルを含む。例示的フッ素化エステルには、限定されるものではないが、ペルフルオロオクタン酸メチル、テトラフルオロブタン二酸ジメチル、ヘキサフルオログルタル酸ジメチル．、オクタフルオロアジピン酸ジメチル．、ヘプタフルオロ酪酸エチル、またはそれらのいずれか２つ以上の組み合わせが含まれる。一部の実施形態では、フッ素化エステルはペルフルオロオクタン酸メチルを含む。一部の実施形態では、フッ素化エステルはテトラフルオロブタン二酸ジメチルを含む。一部の実施形態では、フッ素化エステルはヘキサフルオログルタル酸ジメチルを含む。一部の実施形態では、フッ素化エステルはオクタフルオロアジピン酸ジメチルを含む。一部の実施形態では、フッ素化エステルはヘプタフルオロ酪酸エチルを含む。
【００２５】
一部の実施形態では、エレクトロクロミック媒体難燃添加剤はフッ素化エーテルを含む。例示的なフッ素化エーテルには、限定されるものではないが、１，１，１，２，２，３，３−ヘプタフルオロ−３−メトキシプロパン、エトキシノナフルオロブタン、１，１，１，２，２，３，４，５，５，５−デカフルオロ−３−メトキシ−４−（トリフルオロメチル）−ペンタン、またはそれらの任意の組み合わせが含まれる。一部の実施形態では、フッ素化エーテルは、１，１，１，２，２，３，３−ヘプタフルオロ−３−メトキシプロパンを含む。一部の実施形態では、フッ素化エーテルは、１，１，１，２，２，３，４，５，５，５−デカフルオロ−３−メトキシ−４−（トリフルオロメチル）−ペンタンを含む。一部の実施形態では、フッ素化エーテルはエトキシノナフルオロブタンを含む。
【００２６】
一部の実施形態では、エレクトロクロミック媒体難燃添加剤はフッ素化電解質塩を含む。例示的フッ素化電解質塩には、限定されるものではないが、テトラメチルアンモニウムヘキサフルオロホスファート、ヘキサフルオロリン酸リチウム、ビス（トリフルオロメタンスルホニル）イミドリチウム、テトラブチルアンモニウムヘキサフルオロホスファート、テトラエチルアンモニウムテトラフルオロボレートまたはそれらのいずれか２つ以上の組み合わせが含まれる。一部の実施形態では、フッ素化電解質塩はテトラメチルアンモニウムヘキサフルオロホスファートを含む。一部の実施形態では、フッ素化電解質塩はヘキサフルオロリン酸リチウムを含む。一部の実施形態では、フッ素化電解質塩はビス（トリフルオロメタンスルホニル）イミドリチウムを含む。一部の実施形態では、フッ素化電解質塩はテトラブチルアンモニウムヘキサフルオロホスファートを含む。一部の実施形態では、フッ素化電解質塩はテトラエチルアンモニウムテトラフルオロボレートを含む。
【００２７】
例示的難燃ゲルマトリックス材料には、限定されるものではないが、架橋剤で架橋されたフッ素化ポリ（エチレングリコール）が含まれる。別の実施形態では、フッ素化ポリ（エチレングリコール）は、１Ｈ，１Ｈ，８Ｈ，８Ｈ−ペルフルオロ−３，６−ジオキサオクタン−１，８−ジオールを含む。一部の実施形態では、架橋剤は脂肪族または芳香族ポリイソシアネートを含む。一部の実施形態では、ポリイソシアネートは、ＨＤＴ（ヘキサメチレンジイソシアナートの三量体）、メチレンジフェニルジイソシアネート（ＭＤＩ）、トルエンジイソシアネート（ＴＤＩ）、ポリメチレンポリフェニルイソシアネート（ｐ−ＭＤＩ）、またはそれらのいずれか２つ以上の組み合わせを含む。代表的なＨＤＴにはＴＯＬＯＮＡＴＥ（商標）ＨＤＴおよびＢＡＳＯＮＡＴ（登録商標）ＨＩ  １００が含まれる。一部の実施形態では、ポリイソシアネートはＨＤＴである。一部の実施形態では、ポリイソシアネートはｐ−ＭＤＩである。一部の実施形態では、ポリイソシアネートはＴＤＩである。一部の実施形態では、ポリイソシアネートはＭＤＩである。
【００２８】
例示的シール部材難燃添加剤には、限定されるものではないが、金属水酸化物、ポリリン酸メラミン、ジアルキルホスフィナートの金属塩、芳香族ホスフェート、またはそれらのいずれか２つ以上の組み合わせが含まれる。一部の実施形態では、金属水酸化物は、単独または他の難燃剤との組み合わせのいずれかで使用される水酸化アンモニウムおよび水酸化マグネシウムを含む。一部の実施形態では、ＢＡＳＦから入手可能なＭｅｌａｐｕｒ  ２００などのポリリン酸メラミンが、単独または１つ以上の他の難燃剤との組み合わせで使用される。例示的ジアルキルホスフィナートの金属塩には、限定されるものではないが、Ｃｌａｒｉａｎｔから入手可能なＥｘｏｌｉｔ  ＯＰ  ９３０／９３５／１２３０などのアルミニウムジエチルホスフィナートが含まれる。一部の実施形態では、アルミニウムジエチルホスフィナートは、単独または１つ以上の他の難燃剤との組み合わせで使用される。例示的芳香族ホスフェートには、限定されるものではないが、リン酸トリフェニル、およびレゾルシノールビス（ジフェニルホスフェート）（ＲＤＰ）、ビスフェノールＡビス（ジフェニルホスフェート）（ＢＤＰ）およびレゾルシノールビス（ジキシレニルホスフェート）ＲＤＸなどの架橋芳香族ジフェニルホスフェートが含まれる。難燃剤芳香族ホスフェートの別の例は、９，１０−ジヒドロ−９−オキサ−１０−ホスファフェナントレン１０−オキシド（ＤＯＰＯ）、およびＤＯＰＯをエポキシ樹脂と予め反応させることで調製されるＤＯＰＯ系添加剤である。一部の実施形態では、芳香族、架橋芳香族、またはＤＯＰＯ系ホスフェートは、単独または１つ以上の他の難燃剤との組み合わせで使用される。
【００２９】
難燃剤は、約０．５ｗｔ．％〜約８０ｗｔ．％の量でエレクトロクロミック媒体内に存在してもよい。一部の実施形態では、難燃剤は、約２０ｗｔ．％〜約５０ｗｔ．％の量でエレクトロクロミック媒体内に存在する。
【００３０】
難燃剤は、約０．５ｗｔ．％〜約２０ｗｔ．％の量で封止部材内に存在してもよい。一部の実施形態では、難燃剤は、約５ｗｔ．％〜約１５ｗｔ．％の量で封止部材内に存在する。一部の実施形態では、難燃剤は、約５ｗｔ．％〜約１０ｗｔ．％の量で封止部材内に存在する。
【００３１】
例示的エレクトロクロミックデバイス１００には、例示目的のみで、ウィンドウ、航空機透明性、ミラー、表示装置、および同種のものが含まれうる。本明細書で言及された同様または類似の要素および／または部品、および／または方法は、図面全体に渡って同様の参照文字で特定しうることを理解されたい。一部の実施形態では、エレクトロクロミックデバイスはエレクトロクロミックウィンドウまたはエレクトロクロミックミラーである。一部の実施形態では、デバイスは車両内部エレクトロクロミックミラーである。一部の実施形態では、デバイスは可変透過エレクトロクロミックウィンドウである。一部の実施形態では、デバイスは航空機ウィンドウシステムである。エレクトロクロミックデバイスのその他の用途には、腕時計のスクリーン、計算機およびコンピュータ表示画面、メガネおよびサングラスなどのアイウェア、切り替え可能ミラー、サンバイザー、自動車、建築、航空機、海洋、および宇宙船ウィンドウ、情報表示ボードおよびデジタルビルボードおよび同種のものが含まれる。図１はエレクトロクロミックデバイス１００の概略図にすぎないことがさらに理解されるであろう。このため、画像を明瞭とするために、一部の構成要素は実際の寸法から変形している。実際に、米国特許第５，８１８，６２５号、第６，５９７，４８９号、および第６，７００，６９２号に開示されたものを含むがこれらに限定されない多数のその他のエレクトロクロミックデバイス構成が使用のために企図されており、これらの特許すべては、それらに組み込まれたすべての参考文献を含め、その全体が参照により本明細書に組み込まれる。
【００３２】
デバイスにおいて、第一の基材１１２は、例えば、ホウケイ酸ガラス、ソーダ石灰ガラス、天然および合成ポリマー樹脂、プラスチック、セラミックおよび／またはポリエステル（例えば、ＰＥＴ）、ポリイミド（ＰＩ）、ポリカルボナート、ポリスルホン、ポリエチレンナフタラート（ＰＥＮ）、エチレンビニルアセタート（ＥＶＡ）、ポリアミド、環状オレフィンポリマー（ＣＯＰ）、およびアクリラートポリマー、ならびにＴｉｃｏｎａ（ニュージャージー州サミット）から市販される環状オレフィンポリマー（ＣＯＣ）であるＴｏｐａｓ（登録商標）など、電磁スペクトルの可視領域の透明または実質的に透明な多数の材料のいずれか１つから作製しうる。一部の実施形態では、第一の基材１１２は、約０．１０ミリメートル（ｍｍ）から約１２．７ｍｍの範囲の厚さを有するガラスシートから作製されてもよい。これは、厚さが約０．５０ｍｍ〜約１．５０ｍｍである場合、約０．６５ｍｍ〜約１．００ｍｍである場合、または約０．７５ｍｍ〜約１．００ｍｍである場合を含みうる。もちろん、基材の厚さはエレクトロクロミックデバイスの特定用途に大きく依存する。特定の基材材料が開示されたが、例示目的のみであり、使用目的の条件で効率的に作動することができる適切な物理的特性（強度など）を呈する、多数のその他の基材材料が使用のために同様に意図されていることが理解されるであろう。実際に、エレクトロクロミックデバイスは、通常の作動中に、極度の温度変動ならびに主に太陽から発する相当量のＵＶ放射に曝露されうる。第一の基材１１２、第二の基材１１４、またはその両方は、基材および／またはエレクトロクロミック媒体をＵＶ損傷から保護するのを助けるために、ＵＶ吸収層を備える、および／またはＵＶ吸収材料を含有しうることがさらに理解されるであろう。
【００３３】
第二の基材１１４は、第一の基材１１２の材料と類似の材料から作製されてもよい。ただし、エレクトロクロミックデバイスがミラーである、またはエレクトロクロミックデバイスがミラー表面を含む場合、ミラーを組み込む表面に応じて、基材は透明である場合と透明でない場合がある。例えば、遠位表面がミラー表面である場合には基材は透明であって、近位表面がミラー表面である場合には基材は透明でない場合がある。したがって、第二の基材１１４として使用される材料は、ポリマー、金属、ガラス、およびセラミックを含みうる。第二の基材１１４は、約０．１０ｍｍ〜約１２．７ｍｍの範囲の厚さを持つガラスまたはプラスチックのシートから作製されうる。これは、厚さが約０．５０ｍｍ〜約１．５０ｍｍである場合、約０．６５ｍｍ〜約１．００ｍｍである場合、または約０．７５ｍｍ〜約１．００ｍｍである場合を含みうる。第一の基材１１２および第二の基材１１４がそれぞれガラスのシートから作製される場合は、ガラスは導電性材料の層（１１８および１２０）でコーティングする前またはその後に、随意に焼き、熱強化、化学強化、および／または積層化することができる。
【００３４】
導電性材料１１８の１つまたは複数の層が、第一の基材１１２の裏面１１２Ｂと関連付けられうる。これらの層はエレクトロクロミックデバイスの電極としての役割を果たす。導電性材料１１８は、（ａ）電磁スペクトルの可視領域で実質的に透明であり、（ｂ）第一の基材１１２とある程度うまく結合し、（ｃ）封止部材と関連付けられた時この結合を維持し、（ｄ）エレクトロクロミックデバイスまたは雰囲気内に含まれる材料からの腐食に一般的に抵抗性であり、（ｅ）最小の拡散または正反射率ならびに十分な導電性を示す材料であることが好ましい。導電性材料１１８はフッ素ドープ酸化スズ（ＦＴＯ）、例えば、Ｌｉｂｂｅｙ  Ｏｗｅｎｓ−Ｆｏｒｄ−Ｃｏ．，（オハイオ州トレド）から市販されているＴＥＣガラス、酸化インジウム／スズ（ＩＴＯ）、ドープ酸化亜鉛、酸化インジウム亜鉛、酸化金属／Ａｇ／酸化金属、または当業者に知られている他の材料から作製されうることが企図されている。
【００３５】
第一の基材１１２の裏面１１２Ｂと関連するものと同一または異なる材料で作られた導電性材料１２０の１つまたは複数の層を第二の基材１１４の前面１１４Ａと関連付けてもよく、端部シール１２２によって導電性材料１１８に動作可能に接合されもよい。図１から分かるように、一旦結合されると、端部シール１２２、選択的プラグ１２６、および導電性材料１１８および１２０の並置された部分は、チャンバー１１６の内側の周辺形状を概して画定する役割を果たす。米国特許第７，３７２，６１１号に開示されている端封技術を使用しうる。一部の実施形態では、デバイスは、エポキシ封止部材（図示せず）を含有する。
【００３６】
導電性材料１２０は、エレクトロクロミックデバイスの使用目的に応じて変動しうる。例えば、エレクトロクロミックデバイスがミラーの場合、材料は、導電性材料１１８に類似する透明な導電性コーティングを含みうる（この場合、リフレクタは第二の基材１１４の裏面１１４Ｂと関連付けられる）。あるいは、導電性材料１２０は、米国特許第５，８１８，６２５号に示される反射材料の層を含んでもよい。この場合、導電性材料１２０は、第二の基材１１４の前面１１４Ａに関連付けられる。このタイプのリフレクタの一般的なコーティングは、クロム、ロジウム、ルテニウム、銀、銀合金、およびそれらの組み合わせを含む。
【００３７】
一部の実施形態では、基材１１２の内部表面と基材１１４の内部表面との間のセル間隔は、約１０ミクロン（μｍ）〜約７５０μｍである。これは、セル間隔が約２０μｍ〜約６００μｍである場合を含む。セル間隔の厚さはエレクトロクロミックデバイスの特定用途に大きく依存することが理解されるであろう。
【００３８】
一部の実施形態では、第一の基材および第二の基材は７００μｍ未満のセル距離を持つ。別の実施形態では、第一の基材および第二の基材は、約１５０μｍ〜約７００μｍ、約２００μｍ〜約６００μｍ、約２５０μｍ〜約５００μｍ、またはこれらの値のいずれか２つの間の範囲（終点を含む）のセル距離を持つ。別の実施形態では、第一の基材および第二の基材は、約７００μｍ、６５０μｍ、６００μｍ、５５０μｍ、５００μｍ、４５０μｍ、４００μｍ、３５０μｍ、３００μｍ、２７５μｍ、２５０μｍ、２２５μｍ、２００μｍ、１７５μｍ、１５０μｍ、またはこれらの値のいずれか２つの間の範囲（終点を含む）のセル距離を持つ。別の実施形態では、第一の基材および第二の基材は約４００μｍのセル距離を持つ。
【００３９】
一実施形態では、エレクトロクロミックデバイス１００は、無給電の場合、または言い換えれば、印加した電位がない時は、高い透過率を有する。反対に、エレクトロクロミックデバイスが印加した電位を受ける時は、エレクトロクロミックデバイスは低い透過率を有しうる。言い換えれば、エレクトロクロミックデバイスは、無給電では光を通し、低い透過率の状態では光を吸収する。伝送または吸収された光の量は、使用する基材のタイプ、印加した電位およびエレクトロクロミック媒体の特性に依存する。
【００４０】
封止部材１２２は、エレクトロクロミック媒体１２４がチャンバーから不用意に漏出しないおよび／または雰囲気に露出しないように、チャンバー１１６を形成する導電性材料１１８および１２０と接着結合することができる任意の材料を含みうる（特定の実施形態では、プラグおよび注入口と協働する）。図１の点線で示すように、封止部材はそれぞれの基材の裏面１１２Ｂおよび前面１１４Ａまでずっと延長することが企図されている。このような実施形態では、導電性材料１１８および１２０の層は、封止部材１２２が位置付けられた場所で部分的に除去しうる。導電性材料１１８および１２０がそれぞれの基材と関連付けられていない場合、封止部材１２２は、ガラスから構成されうる基材１１２および１１４によく結合することが好ましい。封止部材１２２は、例えば、米国特許第４，２９７，４０１号、第４，４１８，１０２号、第４，６９５，４９０号、第５，５９６，０２３号、第５，５９６，０２４号、第６，１５７，４８０号、および第６，７１４，３３４号に開示されるものを含む、多数の材料のいずれか１つから作製できることが理解されるであろう。
【００４１】
本開示の目的のために、また、以下により詳細に説明されるように、エレクトロクロミック媒体１２４は通常、少なくとも１つの溶媒、少なくとも１つの陽極材料、および少なくとも１つの陰極材料を含む。通常、陽極材料および陰極材料は、両方とも電気活性であり、また、それらの少なくとも１つはエレクトロクロミックである。その通常の意味にかかわらず、用語「電気活性」は、本明細書中では、特定の電位差にさらされると、その酸化状態で修飾を受ける材料として定義されるものと理解されよう。さらに、用語「エレクトロクロミック」は、本明細書中では、その通常の意味にかかわらず、特定の電位差にさらされると、１つまたは複数の波長でその消衰係数の変化を示す材料として定義されるものと理解されよう。
【００４２】
一部の実施形態では、エレクトロクロミック媒体中の陽極材料および／または陰極材料の濃度は約１ミリモル（ｍＭ）〜約５００ｍＭでありうる。一部の実施形態では、エレクトロクロミック媒体中の陽極材料および／または陰極材料の濃度は約２ｍＭ〜約１００ｍＭでありうる。陽極材料及び陰極材料の特定の濃度が提供されるが、所望の濃度は、エレクトロクロミック媒体１２４を含有するチャンバーの幾何学的構成に応じて大きく変動しうることが理解されよう。
【００４３】
一部の実施形態では、陽極電気活性材料の少なくとも１つは、少なくとも５ｍＭの濃度を有する。一部の実施形態では、陽極電気活性材料の少なくとも１つは、約２ｍＭ〜約１００ｍＭ、約５ｍＭ〜約７５ｍＭ、約７ｍＭ〜約５０ｍＭ、またはこれらの値のいずれか２つの間の範囲（終点を含む）の濃度を有する。一部の実施形態では、陽極電気活性材料の少なくとも１つは、約５ｍＭ〜約７ｍＭの濃度を有する。一部の実施形態では、第二の陽極電気活性材料は、約４０ｍＭ〜約５０ｍＭの濃度を有する。
【００４４】
一部の実施形態では、陰極電気活性材料の少なくとも１つは、少なくとも５０ｍＭの濃度を有する。一部の実施形態では、陰極電気活性材料の少なくとも１つは、約５０ｍＭ〜約１００ｍＭ、約６０〜約９０ｍＭ、約７０ｍＭ〜約８０ｍＭ、またはこれらの値のいずれか２つの間の範囲（終点を含む）の濃度を有する。
【００４５】
エレクトロクロミック媒体は、小さな非均質の領域を含みうる材料の単一の層を含んでもよく、該領域には溶液相デバイスが含まれる。このデバイスでは、材料は、イオン伝導性電解質溶液に含まれてもよく、電気化学的に酸化または還元された場合に電解質中で溶液状態のままである。溶液相電気活性材料は、米国特許第５，９２８，５７２号、第６，６３５，１９４号、および国際特許出願第ＰＣＴ／ＵＳ９８／０５５７０号（これらは参照によりその全体を本明細書に組み込む）に示すようにゲル媒体の連続溶液相に含有されてもよい。
【００４６】
１つ以上の陽極材料、および／または１つ以上の陰極材料は、米国特許第５，９９８，６１７号、第６，０２０，９８７号、第６，０３７，４７１号、および第６，１４１，１３７号に記載されるように予め選択された色を示すために組み合わせることができる。陽極材料および陰極材料は、米国特許第６，２４１，９１６号または米国特許公開第２００２／００１５２１４号に記載されるように架橋部によって組み合わせまたは結合されてもよい。エレクトロクロミック材料は、米国特許第６，１９３，９１２号に記載されるように近赤外線（ＮＩＲ）吸収化合物を含んでもよい。さらに、同様の方法によって陽極材料および陰極材料を結合させることも可能である。また、陽極及び陰極エレクトロクロミック材料は、米国特許第６，２４９，３６９号に記載されるように結合された材料も含みうる。エレクトロクロミック材料の濃度は、米国特許第６，１３７，６２０号に教示されたように選択されうる。さらに、単膜、単相の媒体は、国際特許出願第ＰＣＴ／ＥＰ９８／０３８６２号及び第ＰＣＴ／ＵＳ９８／０５５７０号に記載されるように、陽極及び陰極材料がポリマーマトリックスに組み込まれる、媒体を含み得る。
【００４７】
エレクトロクロミック媒体は、導電性の電極に対して直接付着またはそれに極めて近接して拘束された材料を含む層状構造を有してもよく、材料は、電気化学的に酸化または還元された際に付着または拘束されたままである。一方、エレクトロクロミック媒体における１つ以上の材料は、デバイスの動作中に相変化しうる。例えば、イオン導電性電解質における溶液中に含有される材料は、電気化学的に酸化または還元された場合に導電性電解質上に層を形成する。
【００４８】
さらに、エレクトロクロミック媒体１２４は、光吸収剤、光安定剤、熱安定剤、抗酸化剤、増粘剤、粘度調整剤、色合い付与剤、レドックス緩衝剤、およびそれらの混合物など、その他の材料を含みうる。適切なレドックス緩衝剤は、とりわけ、米国特許第６，１８８，５０５号に開示されるものを含む。適切なＵＶ安定化剤には、限定されるものではないが、２−エチル−２−シアノ−３，３−ジフェニルアクリラート（Ｕｖｉｎｕｌ（登録商標）Ｎ−３５またはＶｉｏｓｏｒｂ（登録商標）９１０）、（２−エチルへキシル）−２−シアノ−３，３−ジフェニルアクリラート（Ｕｖｉｎｕｌ（登録商標）Ｎ−５３９）、２−（２’−ヒドロキシ−４’−メチルフェニル）ベンゾトリアゾール（Ｔｉｎｕｖｉｎ（登録商標）Ｐ）、３−［３−（２Ｈ−ベンゾトリアゾール−２−イル）−５−（１，１−ジメチルエチル）−４−ヒドロキシフェニル］プロピオン酸ペンチルエステル（Ｔｉｎｕｖｉｎ（登録商標）２１３から従来的加水分解に続く従来的エステル化により調製される、以下「Ｔｉｎｕｖｉｎ  ＰＥ」と呼ぶ）、２，４−ジヒドロキシベンゾフェノン、２−ヒドロキシ−４−メトキシベンゾフェノン（Ｃｙａｓｏｒｂ（登録商標）ＵＶ  ９）、および２−エチル−２’−エトキシアラニリド（Ｓａｎｄｕｖｏｒ（登録商標）ＶＳＵ）が含まれうる。一部の実施形態では、エレクトロクロミック媒体１２４は、少なくとも１つの架橋ゲルマトリックスを含有する。一部の実施形態では、エレクトロクロミック媒体１２４は、少なくとも１つの架橋ゲルマトリックスと少なくとも１つの溶媒とを含有する。
【００４９】
例示的陽極材料には、限定されるものではないが、フェロセンと、置換フェロセンと、フェナジンと、置換フェナジンと、フェノチアジンと、置換ジチアジン、チアントレン、および置換チアントレンを含む置換フェノチアジンとが、含まれうる。陽極材料の例には、ジーｔｅｒｔ−ブチル−ジエチルフェロセン、５，１０−ジメチル−５，１０−ジヒドロフェナジン（ＤＭＰ）、３，７，１０−トリメチルフェノチアジン、２，３，７，８−テトラメトキシ−チアントレン、１０−メチルフェノチアジン、テトラメチルフェナジン（ＴＭＰ）、ビス（ブチルトリエチルアンモニウム）−ｐａｒａ−メトキシトリフェノジチアジン（ＴＰＤＴ）、ポリアニリン、ポリチオフェン、高分子メタロセンなどのポリマーフィルム、限定されるものではないが、バナジウム酸化物、ニッケル、イリジウムを含む固体遷移金属酸化物、ならびに多数の複素環化合物が含まれうる。米国特許第４，９０２，１０８号、第６，１８８，５０５号、および第６，７１０，９０６号に開示されたものを含め、多数のその他の陽極材料が使用のために企図されていることが理解されるであろう。
【００５０】
陰極材料には、限定されるものではないが、ビオロゲンと、フェロシニウム塩とが含まれうる。例示的ビオロゲンには、限定されるものではないが、メチルビオロゲンテトラフルオロボレート、オクチルビオロゲンテトラフルオロボレート（オクチルビオロゲン）、およびベンジルビオロゲンテトラフルオロボレートが含まれる。例示的フェロシニウム塩には、限定されるものではないが、（６−（トリ−ｔｅｒｔ−ブチルフェロシニウム）ヘキシル）トリエチルアンモニウムテトラフルオロボレート（ＴＴＢＦｃ+）が含まれる。他の例示的陰極材料には、限定されるものではないが、米国特許第７，０４６，４１８号、第７，８５５，８２１号、第４，９０２，１０８号、第６，１８８，５０５号、および第６，７１０，９０６号に開示される化合物が含まれる。一部の実施形態では、陰極材料はビオロゲンを含む。一部の実施形態では、陰極材料はフェロシニウム塩を含む。さらに、陰極材料が、ポリマーフィルム、例えば様々な置換ポリチオフェン、重合ビオロゲン、無機フィルム、または、限定されるものではないが、タングステン酸化物を含む固体遷移金属酸化物を含んでもよいことが企図される。
【００５１】
エレクトロクロミック媒体に用いられる例示的溶媒には、限定されるものではないが、３−メチルスルホラン、ジメチルスルホキシド、ジメチルホルムアミド、テトラグライム、及び他のポリエーテル類と、エトキシエタノールなどのアルコール類と、アセトニトリル、グルタロニトリル、３−ヒドロキシプロピオニトリル、及び２−メチルグルタロニトリルなどのニトリル類と、２−アセチルブチロラクトン、シクロペンタノンなどのケトン類と、β−プロピオラクタン、γ−ブチロラクトン、及びγ−バレロラクトンを含む環状エステル類と、プロピレンカーボネート（ＰＣ）、エチレンカーボネートと、それらの均質混合物とが、含まれうる。エレクトロクロミック媒体に関連して特定の溶媒が開示されている一方で、それらの前に本開示を有する当業者に知られている多数の他の溶媒も同様に使用することが企図される。
【００５２】
特定の実施形態を例示して説明するが、以下の特許請求の範囲に定義するより広義な態様における技術から逸脱することなく、変更および修正が当業者においてなされ得ることが理解される。
【００５３】
本明細書において例示的に記載する実施形態は、本明細書中で具体的に開示しない任意の要素（単数または複数）、制限（単数または複数）がなくとも適切に実施しうる。したがって、例えば、用語「含む（ｃｏｍｐｒｉｓｉｎｇ）」、「含む（ｉｎｃｌｕｄｉｎｇ）」、「含有する（ｃｏｎｔａｉｎｉｎｇ）」等は、限定されることなく拡張的に読まれるものである。さらに、本明細書中で用いる用語および表現は、説明の観点から用いられているのであって制限の観点から用いられておらず、また、このような用語および表現の使用において、図示および記載する特徴のあらゆる均等物またはその一部を排除することは意図されておらず、特許請求する技術の範囲内で種々の修正が可能であることが認識される。また、語句「から本質的になる（ｃｏｎｓｉｓｔｉｎｇ  ｅｓｓｅｎｔｉａｌｌｙ  ｏｆ）」は、具体的に列記される要素、および特許請求の技術の基本的および新規の特性に物質的に影響を及ぼさない追加の要素を含むことが理解されよう。語句「からなる（ｃｏｎｓｉｓｔｉｎｇ  ｏｆ）」は、特定しないいずれの要素をも排除するものである。
【００５４】
本開示は、本明細書に記載の特定の実施形態の観点に限定されるものではない。当業者に明らかであるように、その趣旨および範囲から逸脱することなく、多くの修正および変形が可能である。本明細書に列挙する方法および組成物に加え、本開示の範囲内の機能的に均等な方法および組成物は、上記から当業者に明らかである。かかる修正および変形は、添付の特許請求の範囲内となることが意図される。本開示は添付の特許請求の範囲、およびかかる特許請求の範囲の均等物の全範囲の観点からのみ限定されるものである。本開示は、特定のデバイス、方法、試薬、化合物、または組成物に限定されるものではなく、これらは当然のことながら変動しうることが理解されよう。また、本明細書で使用される用語は、特定の実施形態を説明するためだけのものであり、限定することを意図するものではないことも理解されたい。
【００５５】
また、本開示の特徴または態様がマーカッシュグループの観点で記載される場合、当業者は、本開示が、マーカッシュグループの任意の個々のメンバーまたはメンバーのサブグループの観点でも記載されていることを認識するであろう。
【００５６】
当業者には明らかなように、あらゆる目的、特に、記述を提供する観点において、本明細書に開示の範囲は全て、可能性のある全てのサブレンジおよびそのサブレンジの組み合わせをも包含する。列挙する範囲は、少なくとも１／２、１／３、１／４、１／５、１／１０等に分割される同一の範囲を十分に説明および可能にすることは容易に認識され得る。非限定例として、本明細書に記載する各範囲は、下部１／３、中部１／３、上部１／３等に容易に分割可能である。同じく当業者には明らかなように、「最大（ｕｐ  ｔｏ）」、「少なくとも（ａｔ  ｌｅａｓｔ）」、「よりも大きい（ｇｒｅａｔｅｒ  ｔｈａｎ）」、「未満（ｌｅｓｓ  ｔｈａｎ）」等の全ての語句は、列挙される数を含み、上記のように以後にサブレンジに分割され得る範囲を指す。最後に、当業者には明らかなように、一つの範囲は個々のメンバーを含む。
【００５７】
本明細書で言及される全ての個々の刊行物、特許出願、特許、または他の文献は、個々の刊行物、特許出願、特許、または他の文献のそれぞれが、具体的かつ個々に参照によりその全体を組み込まれることを示すかのように、本明細書に参照によりその全体を組み込まれる。参照により組み込まれる文献に含有される定義は、本開示における定義に矛盾する程度で排除される。
【００５８】
他の実施形態については以下の請求項に記載する。
【図１】
2019515335.tif 000004
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
１つ以上の難燃剤を含む、エレクトロクロミックデバイス。
【請求項２】
前記１つ以上の難燃剤の各々は、難燃共溶媒、エレクトロクロミック媒体難燃添加剤、難燃ゲルマトリックス材料、および封止部材難燃添加剤からなる群から独立して選択される、請求項１に記載のエレクトロクロミックデバイス。
【請求項３】
フッ素化カーボネート、イオン液体、またはそれらのいずれか２つ以上の組み合わせを含む難燃共溶媒を含む、請求項２に記載のエレクトロクロミックデバイス。
【請求項４】
前記フッ素化カーボネートは、２−フルオロエチレンカーボネート（ＦＥＣ）、ビス（２，２，２−トリフルオロエチル）カーボネート、３，３，３−トリフルオロプロピレンカーボネート、またはそれらのいずれか２つ以上の組み合わせを含む、請求項３に記載のエレクトロクロミックデバイス。
【請求項５】
前記イオン液体は、１−ブチル−２，３−ジメチルイミダゾリウムテトラフルオロボラート、４−メチル−１−ブチルピリジニウムビス（トリフルオロメチルスルホニル）イミド、１−エチル−３−メチルイミダゾリウムビス（トリフルオロメチルスルホニル）イミドまたはそれらのいずれか２つ以上の組み合わせを含む、請求項３に記載のエレクトロクロミックデバイス。
【請求項６】
リン酸化合物、環状および高分子ホスファゼン化合物、ホスファゼン塩基、フッ素化エステル、フッ素化エーテル、フッ素化電解質塩、またはそれらのいずれか２つ以上の組み合わせを含むエレクトロクロミック媒体難燃添加剤を含む、請求項２に記載のエレクトロクロミックデバイス。
【請求項７】
前記リン酸化合物を含み、前記リン酸化合物は、リン酸トリブチル、リン酸ジフェニルオクチル、リン酸トリフェニル、リン酸トリエチル、リン酸トリクレジル、リン酸トリキシレニル、リン酸トリス（２−ブトキシエチル）、またはそれらのいずれか２つ以上の組み合わせを含む、請求項６に記載のエレクトロクロミックデバイス。
【請求項８】
前記環状または高分子ホスファゼン化合物を含み、前記環状および高分子ホスファゼン化合物は、２，２，４，４，６，６−ヘキサヒドロ−２，２，４，４，６，６−ヘキサキス（ｐ−トリルオキシ）トリアザトリホスホリン、ポリ（ビス（フェノキシ）ホスファジン）（ｐｈｏｓｐｈａｚｉｎｅ）、ポリ（ビス（エトキシ）ホスファゼン）、  ポリ（ビス（２，２，２−トリフルオロエトキシ）ホスファゼン）、ポリ（ビス（４−（エトキシカルボニル）フェノキシ）ホスファゼン、またはそれらのいずれか２つ以上の組み合わせを含む、請求項６に記載のエレクトロクロミックデバイス。
【請求項９】
前記ホスファゼン塩基を含み、前記ホスファゼン塩基は、ｔｅｒｔ−ブチルイミノ−トリ（ピロリジノ）ホスホラン、ｔｅｒｔ−オクチルイミノ−トリス（ジメチルアミノ）ホスホラン、またはそれらのいずれか２つ以上の組み合わせを含む、請求項６に記載のエレクトロクロミックデバイス。
【請求項１０】
前記フッ素化エステルを含み、前記フッ素化エステルは、ペルフルオロオクタン酸メチル、テトラフルオロブタン二酸ジメチル、ヘキサフルオログルタル酸ジメチル、オクタフルオロアジピン酸ジメチル、ヘプタフルオロ酪酸エチル、またはそれらのいずれか２つ以上の組み合わせを含む、請求項６に記載のエレクトロクロミックデバイス。
【請求項１１】
前記フッ素化エーテルを含み、前記フッ素化エーテルは、１，１，１，２，２，３，３−ヘプタフルオロ−３−メトキシプロパン、エトキシノナフルオロブタン、１，１，１，２，２，３，４，５，５，５−デカフルオロ−３−メトキシ−４−（トリフルオロメチル）ペンタン、またはそれらのいずれか２つ以上の組み合わせを含む、請求項６に記載のエレクトロクロミックデバイス。
【請求項１２】
前記フッ素化電解質塩を含み、前記フッ素化電解質塩は、ヘキサフルオロリン酸テトラエチルアンモニウム、ヘキサフルオロリン酸リチウム、ビス（トリフルオロメタンスルホニル）イミドリチウム、ヘキサフルオロリン酸テトラブチルアンモニウム、テトラエチルアンモニウムテトラフルオロボレートまたはそれらのいずれか２つ以上の組み合わせを含む、請求項６に記載のエレクトロクロミックデバイス。
【請求項１３】
架橋剤で架橋されたフッ素化ポリ（エチレングリコール）を含む難燃ゲルマトリックス材料を含む、請求項２に記載のエレクトロクロミックデバイス。
【請求項１４】
前記フッ素化ポリ（エチレングリコール）は、１Ｈ，１Ｈ，８Ｈ，８Ｈ−ペルフルオロ−３，６−ジオキサオクタン−１，８−ジオールを含む、請求項１３に記載のエレクトロクロミックデバイス。
【請求項１５】
前記架橋剤は、脂肪族または芳香族ポリイソシアネートを含む、請求項１３または請求項１４に記載のエレクトロクロミックデバイス。
【請求項１６】
前記ポリイソシアネートは、ＨＤＴ（ヘキサメチレンジイソシアネートの三量体）、ポリメチレンポリフェニルイソシアネート、トルエンジイソシアネート、メチレンジフェニルジイソシアネート、またはそれらのいずれか２つ以上の組み合わせを含む、請求項１５に記載のエレクトロクロミックデバイス。
【請求項１７】
金属水酸化物、ポリリン酸メラミン、ジアルキルホスフィナートの金属塩、芳香族ホスフェート、またはそれらのいずれか２つ以上の組み合わせを含む封止部材難燃添加剤を含む、請求項２に記載のエレクトロクロミックデバイス。
【請求項１８】
少なくとも１つの陰極電気活性材料を含むエレクトロクロミック媒体と、
第一の基材の第一の導電性表面、第二の基材の第二の導電性表面、および前記第一の基材を前記第二の基材に結合する封止部材によって画定されたチャンバーと、をさらに備え、
前記エレクトロクロミック媒体が前記チャンバー内に配置されている、請求項１〜１７のいずれか１項に記載のエレクトロクロミックデバイス。
【請求項１９】
１つ以上の難燃剤は前記エレクトロクロミック媒体内に位置する、請求項１〜１８のいずれか１項に記載のエレクトロクロミックデバイス。
【請求項２０】
エレクトロクロミック航空機透明性である、請求項１〜１９のいずれか１項に記載のエレクトロクロミックデバイス。
【国際調査報告】
2019515335.tif 000005
2019515335.tif 000006